(57)【要約】【課題】有害な６価クロム化合物を用いることなく、亜鉛又は亜鉛合金の表面に、高耐食性を有し且つ意匠性の高い黒色化成皮膜を形成するために用いる化成皮膜形成用組成物及び黒色化成皮膜形成方法を提供する。【解決手段】下記（１）〜（５）の条件を満足するｐＨ１〜４の水溶液からなる、亜鉛又は亜鉛合金用の黒色化成皮膜形成用組成物：（１）３価クロム化合物とカルボン酸類とを反応させて得られる加熱反応生成物をクロム金属量として０．１〜１０ｇ／Ｌ含有する、（２）上記加熱反応生成物の生成後に添加されたリンの酸素酸類をリン元素量として、０.１〜１０ｇ／Ｌ含有する、（３）ニッケル及びコバルトからなる群から選ばれた少なくとも一種の金属を含む化合物を金属量として０.１〜１０ｇ／Ｌ含有する、（４）有機イオウ化合物をイオウ元素量として、０.０１〜５ｇ／Ｌ含有する、（５）硝酸イオンをクロム金属１モルに対して２モル以上含有する。【選択図】なし【特許請求の範囲】
【請求項１】
下記（１）〜（５）の条件を満足するｐＨ１〜４の水溶液からなる、亜鉛又は亜鉛合金用の黒色化成皮膜形成用組成物：
（１）３価クロム化合物とカルボン酸類とを、クロム金属１モルに対してカルボキシル基が１〜１０モルとなる割合で５０℃〜沸点未満の温度で反応させて得られる加熱反応生成物をクロム金属量として０．１〜１０ｇ／Ｌ含有する、
（２）上記加熱反応生成物の生成後に添加されたリンの酸素酸類をリン元素量として、０.１〜１０ｇ／Ｌ含有する、
（３）上記加熱反応生成物の生成前又は生成後に添加されたニッケル及びコバルトからなる群から選ばれた少なくとも一種の金属を含む化合物を金属量として０.１〜１０ｇ／Ｌ含有する、
（４）上記加熱反応生成物の生成前又は生成後に添加された有機イオウ化合物をイオウ元素量として、０.０１〜５ｇ／Ｌ含有する、
（５）上記加熱反応生成物の生成前又は生成後に添加された硝酸イオンをクロム金属１モルに対して２モル以上含有する。
【請求項２】
ハロゲンイオン及び硫酸イオンの含有量がそれぞれ１００ｐｐｍ以下である請求項１に記載の黒色化成皮膜形成用組成物。
【請求項３】
加熱反応生成物の生成後に添加された有機イオウ化合物を含む請求項１又は２に記載の亜鉛又は亜鉛合金用の黒色化成皮膜形成用組成物。
【請求項４】
更に、水溶性高分子化合物を固形分として０.０１〜５０ｇ／Ｌ含有する請求項１〜３のいずれかに記載の黒色化成皮膜形成用組成物。
【請求項５】
更に、コロイダルシリカ及びシリコン系ポリマーからなる群から選ばれた少なくとも一種の珪素化合物を固形分量として０.１〜５０ｇ／Ｌ含有する請求項１〜４のいずれかに記載の黒色化成皮膜形成用組成物。
【請求項６】
更に、Ｗ、Ｖ、Ｍｎ、Ｍｏ、Ａｌ、Ｓｎ、Ｔｉ、Ｚｒ、Ｔｅ、Ｓｒ、Ｃｅ、Ｆｅ、Ｃｕ及びＺｎからなる群から選ばれた少なくとも１種の金属化合物を、金属成分の量として０.００１〜５０ｇ／Ｌ含有する請求項１〜５のいずれかに記載の黒色化成皮膜形成用組成物。
【請求項７】
少なくとも表面部分が亜鉛又は亜鉛合金で形成された被処理物を、請求項１〜６のいずれかに記載の黒色化成皮膜形成用組成物に接触させることを特徴とする黒色化成皮膜形成方法。
【請求項８】
請求項７に記載の方法により黒色化成皮膜を形成した後、オーバーコート処理を行うことを特徴とする防錆皮膜を形成する方法。
【請求項９】
請求項７又は８の方法によって形成された皮膜を有する物品。
【発明の詳細な説明】
【技術分野】
【０００１】
本発明は、亜鉛又は亜鉛合金の表面に対する黒色化成皮膜形成組成物、黒色化成皮膜形成方法、および黒色化成皮膜を有する物品に関する。
【背景技術】
【０００２】
亜鉛、亜鉛合金などの金属表面には、耐食性の向上、意匠性の付与などを目的として、種々の防錆処理、着色処理などがなされている。
【０００３】
近年、環境負荷物質削減を目的として６価クロムが規制される動きが強まり、６価クロムを用いたクロメート処理に代えて、６価クロムを含まない処理液を用いた化成処理法が種々提案されている。この様な処理方法としては、３価クロムを含有する処理液を用いた化成処理が代表的な方法であり、例えば、３価クロムとシュウ酸の水溶性錯体及びコバルトを含有する処理液を用いる方法（下記特許文献１参照）、シリコン化合物、３価クロムとシュウ酸の水溶性錯体及びコバルトを含有する処理液を用いる方法（下記特許文献２参照）、カルボキシル基を含む水溶性樹脂、３価クロムイオン及び硝酸イオンを含有する処理液を用いる方法（下記特許文献３参照）等が報告されている。
【０００４】
しかしながら、上記した３価クロムを含む処理液を用いる化成処理方法では、無色透明皮膜、又は淡青色、淡黄色を有する干渉色外観の皮膜が形成されるだけであり、高耐食性で意匠性の高い黒色皮膜を形成することができない。
【０００５】
黒色化成皮膜を形成する方法としては、３価クロム化合物、コバルト化合物、キレート形成能のある有機酸、リン酸及び硫酸イオンを含有する処理液を用いる方法（下記特許文献４参照）、硝酸イオン、３価クロム、キレート剤、及びコバルトイオン又はニッケルイオンを含有する処理液を用いる方法（下記特許文献５参照）、３価クロム、金属イオン及び有機イオウ化合物を含有する処理液を用いる方法（下記特許文献６参照）、３価クロム、アニオン群（硫酸イオン、塩素イオン、塩素の酸素酸、硝酸イオンの１種以上）、イオウ化合物を含有する処理液を用いる方法（下記特許文献７参照）、３価クロム化合物、カルボン酸類及びリンの酸素酸類の３成分の加熱反応物、ニッケル化合物又はコバルト化合物、及び硝酸イオンを含有する処理液を用いる方法（下記特許文献８参照）などが報告されている。
【０００６】
しかしながら、これらの処理液を用いる黒色皮膜形成方法については、処理液の安定性が劣ることや、形成される皮膜の、外観や耐食性が６価クロメート皮膜に比べて劣る等の欠点があり、６価クロムを用いることなく黒色皮膜を形成する方法として満足のいく結果は得られていない。
【特許文献１】特許第３３３２３７３号公報
【特許文献２】特許第３３３２３７４号公報
【特許文献３】特開２００１−１０７２７３号公報
【特許文献４】特許第３５８４９３７号公報
【特許文献５】特許第３７７４４１５号公報
【特許文献６】特開２００５−１８７９２５号公報
【特許文献７】特開２００５―２０６８７２号公報
【特許文献８】特開２００４−３４６３６０号公報
【発明の開示】
【発明が解決しようとする課題】
【０００７】
本発明は上記した従来技術の現状に鑑みてなされたものであり、その主な目的は、有害な６価クロム化合物を用いることなく、亜鉛又は亜鉛合金の表面に、高耐食性を有し且つ意匠性の高い黒色化成皮膜を形成するために用いる化成皮膜形成用組成物及び黒色化成皮膜形成方法を提供することである。
【課題を解決するための手段】
【０００８】
本発明者は、上記した目的を達成すべく鋭意研究を重ねた結果、３価クロム化合物とカルボン酸類との加熱反応物を含み、更に、その他の成分を特定の条件を満足するように含有する水溶液を亜鉛又は亜鉛合金に対する化成処理液として用いる場合には、耐食性及び外観の良好な黒色系の形成皮膜を形成することができ、しかも、この化成処理液は、安定性に優れ、長期間優れた性能を維持できることを見出し、ここに本発明を完成するに至った。
【０００９】
即ち、本発明は、下記の黒色化成皮膜形成用組成物、黒色化成皮膜形成方法、及び黒色化成皮膜を有する物品を提供するものである。
下記（１）〜（５）の条件を満足するｐＨ１〜４の水溶液からなる、亜鉛又は亜鉛合金用の黒色化成皮膜形成用組成物：
１．（１）３価クロム化合物とカルボン酸類とを、クロム金属１モルに対してカルボキシル基が１〜１０モルとなる割合で５０℃〜沸点未満の温度で反応させて得られる加熱反応生成物をクロム金属量として０．１〜１０ｇ／Ｌ含有する、
（２）上記加熱反応生成物の生成後に添加されたリンの酸素酸類をリン元素量として、０.１〜１０ｇ／Ｌ含有する、
（３） 上記加熱反応生成物の生成前又は生成後に添加されたニッケル及びコバルトからなる群から選ばれた少なくとも一種の金属を含む化合物を金属量として０.１〜１０ｇ／Ｌ含有する、
（４）上記加熱反応生成物の生成前又は生成後に添加された有機イオウ化合物をイオウ元素量として、０.０１〜５ｇ／Ｌ含有する、
（５）上記加熱反応生成物の生成前又は生成後に添加された硝酸イオンをクロム金属１モルに対して２モル以上含有する。
２．  ハロゲンイオン及び硫酸イオンの含有量がそれぞれ１００ｐｐｍ以下である上記項１に記載の黒色化成皮膜形成用組成物。
３．  加熱反応生成物の生成後に添加された有機イオウ化合物を含む上記項１又は２に記載の亜鉛又は亜鉛合金用の黒色化成皮膜形成用組成物。
４．  更に、水溶性高分子化合物を固形分として０.０１〜５０ｇ／Ｌ含有する上記項１〜３のいずれかに記載の黒色化成皮膜形成用組成物。
５．  更に、コロイダルシリカ及びシリコン系ポリマーからなる群から選ばれた少なくとも一種の珪素化合物を固形分量として０.１〜５０ｇ／Ｌ含有する上記項１〜４のいずれかに記載の黒色化成皮膜形成用組成物。
６．  更に、Ｗ、Ｖ、Ｍｎ、Ｍｏ、Ａｌ、Ｓｎ、Ｔｉ、Ｚｒ、Ｔｅ、Ｓｒ、Ｃｅ、Ｆｅ、Ｃｕ及びＺｎからなる群から選ばれた少なくとも１種の金属化合物を、金属成分の量として０.００１〜５０ｇ／Ｌ含有する上記項１〜５のいずれかに記載の黒色化成皮膜形成用組成物。
７．  少なくとも表面部分が亜鉛又は亜鉛合金で形成された被処理物を、上記項１〜６のいずれかに記載の黒色化成皮膜形成用組成物に接触させることを特徴とする黒色化成皮膜形成方法。
８．  上記項７に記載の方法により黒色化成皮膜を形成した後、オーバーコート処理を行うことを特徴とする防錆皮膜を形成する方法。
９．  上記項７又は８の方法によって形成された皮膜を有する物品。
【００１０】
本発明の黒色化成皮膜形成用組成物は、下記（１）〜（５）の条件を満足するｐＨ１〜４の水溶液からなるものである。
（１）３価クロム化合物とカルボン酸類とを、クロム金属１モルに対してカルボキシル基が１〜１０モルとなる割合で５０℃〜沸点未満の温度で反応させて得られる加熱反応生成物をクロム金属量として０．１〜１０ｇ／Ｌ含有する、
（２）上記加熱反応生成物の生成後に添加されたリンの酸素酸類をリン元素量として、０.１〜１０ｇ／Ｌ含有する、
（３） 上記加熱反応生成物の生成前又は生成後に添加されたニッケル及びコバルトからなる群から選ばれた少なくとも一種の金属を含む化合物を金属量として０.１〜１０ｇ／Ｌ含有する、
（４）上記加熱反応生成物の生成前又は生成後に添加された有機イオウ化合物をイオウ元素量として、０.０１〜５ｇ／Ｌ含有する、
（５）上記加熱反応生成物の生成前又は生成後に添加された硝酸イオンをクロム金属１モルに対して２モル以上含有する。
【００１１】
上記した条件を満足する黒色化成皮膜形成用組成物を用いることによって、有害な６価クロムを使用することなく、亜鉛又は亜鉛合金の表面に耐食性、意匠性に優れた黒色系色調の化成皮膜を形成することができる。
【００１２】
以下、本発明の黒色化成皮膜形成用組成物が満足すべき要件について具体的に説明する。
【００１３】
（１）３価クロム化合物とカルボン酸類との加熱反応生成物：
本発明の組成物は、３価クロム化合物とカルボン酸類との加熱反応生成物を含有することが必要である。３価クロム化合物とカルボン酸類からなる加熱反応生成物は、例えば水を溶媒として、３価クロム化合物とカルボン酸類を混合して５０℃〜沸点未満、好ましくは８０〜９５℃程度の温度範囲で撹拌混合することによって得ることができる。
【００１４】
３価クロム化合物としては、特に限定的ではなく、カルボン酸類と共に加熱反応物を調製する際に、水溶液中に十分に溶解できる化合物であればよい。その具体例としては、硝酸クロム、酢酸クロム、リン酸クロム、水酸化クロム、酸化クロム等を挙げることができる。これらの内で、硝酸クロム、酢酸クロム等が使い易く、耐食性に優れた皮膜を形成できる点で特に好ましい。これらの３価クロム化合物は、一種単独又は二種以上混合して用いることができる。
【００１５】
カルボン酸類としては、所定の濃度の水溶液とするために必要な溶解度を有するものであれば特に限定することなく使用できる。例えば、総炭素数が１〜１０程度の範囲内にあるカルボン酸類を好適に用いることができる。カルボン酸類の具体例としては、ギ酸、酢酸、プロピオン酸等のモノカルボン酸、これらのアルカリ金属（Ｎａ、Ｋ）塩、アンモニウム塩等；マロン酸、コハク酸、シュウ酸等のジカルボン酸、これらのアルカリ金属（Ｎａ、Ｋ）塩、アンモニウム塩等；トリカルバリル酸等のトリカルボン酸、これらのアルカリ金属（Ｎａ、Ｋ）塩、アンモニウム塩等；グリコール酸、乳酸、リンゴ酸、酒石酸、クエン酸、グルコン酸等のオキシカルボン酸、これらのアルカリ金属（Ｎａ、Ｋ）塩、アンモニウム塩等；グリシン、アラニン、アスパラギン酸、グルタミン酸、イミノジ酢酸、ニトリロトリ酢酸等のアミノカルボン酸、これらのアルカリ金属（Ｎａ、Ｋ）塩、塩酸塩、硫酸塩、酢酸塩等を挙げることができる。特に、ギ酸、酢酸、マロン酸、コハク酸、シュウ酸、グリコール酸、リンゴ酸、酒石酸、クエン酸、グルコン酸、これらのアルカリ金属（Ｎａ、Ｋ）塩、アンモニウム塩等が好ましい。これらのカルボン酸類は、一種単独又は二種以上混合して用いることができる。
【００１６】
３価クロム化合物とカルボン酸類の混合割合は、３価クロム化合物におけるクロム金属１モルに対してカルボン酸類におけるカルボキシル基が１〜１０モル程度となる量、好ましくは２〜６モル程度となる量とすればよい。即ち、クロム原子を１個含む３価クロム化合物を用いる場合には、モノカルボン酸類については、３価クロム化合物１モルに対して１〜１０モル程度、ジカルボン酸類については、３価クロム化合物１モルに対して０．５〜５モル程度用いればよい。
【００１７】
カルボン酸類の使用量が少なすぎる場合には、３価クロム化合物が十分に安定化されず、３価クロム化合物とカルボン酸類の加熱反応中に沈殿、固化する場合があり、形成される化成皮膜の外観、耐食性などが劣るものとなりやすい。また、カルボン酸類の使用量が多すぎる場合は、被処理物の表面を過剰に溶解するため、形成される化成皮膜の外観、耐食性などが劣るものとなり、経済的にも不利である。
【００１８】
３価クロム化合物とカルボン酸類の加熱混合時間については、特に限定的ではないが、通常５分〜６００分程度、好ましくは３０分〜５００分程度の範囲とすればよい。加熱混合時間は、加熱温度が低い場合は長く、高い場合は短くすることで調節することが可能である。
【００１９】
上記化合物を混合する際の水溶液中の濃度については特に限定的ではなく、３価クロム化合物とカルボン酸類を均一に溶解できる濃度範囲であればよい。通常、３価クロム化合物濃度が、クロム金属量として０．１〜１００ｇ／Ｌ程度の範囲内となるようにすればよく、濃厚溶液となる場合は、化成処理組成物を調製する際に適宜希釈して用いればよい。
【００２０】
この様な方法で３価クロム化合物とカルボン酸類を加熱混合することにより、安定な反応物が形成されて、水溶液中において加熱反応物が安定に存在することができる。これに対して、これらの成分を予め加熱混合することなく、水溶液中に直接添加する場合には、沈殿が生じ易いために処理液の寿命が短くなり、しかも良好な外観の黒色化成皮膜を形成することができない。
【００２１】
本発明の黒色化成皮膜形成用組成物において、３価クロム化合物とカルボン酸類との加熱反応生成物の濃度は、クロム金属量として０.１〜１０ｇ／Ｌ程度とすればよく、１〜５ｇ／Ｌ程度とすることが好ましい。該加熱反応物の濃度が低すぎる場合には、被処理物の表面に十分な化成皮膜が形成されないために、耐食性が不十分となりやすく、外観についても満足いくものとならない。また、濃度が高すぎる場合には、被処理物の表面を過剰に溶解するため、形成される化成皮膜の外観、耐食性などが劣るものとなり、経済的にも不利である。
【００２２】
（２）リンの酸素酸類：
本発明の黒色化成皮膜形成用組成物は、リンの酸素酸類を含有することが必要である。リンの酸素酸類の種類については特に限定的ではなく、所定の濃度の水溶液とするために必要な溶解度を有するリンの酸素酸、その塩などを用いることができる。例えば、正リン酸、そのアルカリ金属塩（Ｎａ、Ｋ）、アンモニウム塩等；縮合リン酸、そのアルカリ金属塩（Ｎａ、Ｋ）、アンモニウム塩等；次亜リン酸、そのアルカリ金属塩（Ｎａ、Ｋ）、アンモニウム塩等；亜リン酸、そのアルカリ金属塩（Ｎａ、Ｋ）、アンモニウム塩等を挙げることができる。特に、亜リン酸、次亜リン酸、これらのアルカリ金属塩（Ｎａ、Ｋ）、アンモニウム塩等が好ましい。これらのリンの酸素酸類は、一種単独又は二種以上混合して用いることができる。
【００２３】
リンの酸素酸類は、３価クロム化合物とカルボン酸類との加熱反応生成物の生成反応の終了後に、該生成物に対して添加することが必要である。該加熱反応生成物の生成後にリンの酸素酸類を添加することによって、形成される黒色化成皮膜の黒色度が向上して、非常に優れた意匠性を有する化成皮膜を形成することができる。更に、室温付近の比較的低温において化成処理を行った場合にも皮膜の外観、耐食性が良好になり、室温付近の比較的低い処理温度において良好な黒色化皮膜を形成することが可能となる。
【００２４】
リンの酸素酸類の添加量は、リン元素量として０.１〜１０.０ｇ／Ｌ程度とし、０．５〜５ｇ／Ｌ含有程度とすることが好ましい。リンの酸素酸類の使用量が少なすぎる場合には、化成皮膜の形成が不十分となり耐食性が低下する。また、濃度が高すぎる場合には、大きな弊害はないが経済的に不利である。
【００２５】
（３）ニッケル及びコバルトからなる群から選ばれた少なくとも一種の金属を含む化合物：
本発明の黒色化成皮膜形成用組成物は、ニッケル及びコバルトからなる群から選ばれた少なくとも１種の金属を含む化合物を含有することが必要である。この様な化合物としては、ニッケル及び／又はコバルトを含み、本発明組成物中に可溶性の化合物であれば特に限定なく使用できる。この様な化合物としては、例えば、硝酸ニッケル、硝酸コバルト、水酸化ニッケル、水酸化コバルト、酸化ニッケル、酸化コバルト等の無機塩、酢酸ニッケル、酢酸コバルト等の有機酸塩等を用いることができる。また、ニッケルとコバルトを同時に含む化合物を用いても良い。特に、適度な溶解度を有する硝酸塩、有機酸塩などが好ましい。これらの化合物は、一種のみ用いても良く、二種以上混合して用いても良い。
【００２６】
これらの金属化合物の濃度は、金属量として０．１〜１０ｇ／Ｌ程度、特に０．３〜５ｇ／Ｌ程度とすることが好ましい。これらの金属化合物が上記した濃度範囲で存在することによって、被処理物の表面に耐食性が良好な黒色化成皮膜を形成することができる。これに対して濃度が低すぎる場合には、均一な黒色外観を得ることができない。また、濃度が高すぎる場合には、化成皮膜の密着性が低下するため耐食性が低下する。さらに、経済的に不利である。
【００２７】
上記したニッケル及び／又はコバルトを含む化合物は、３価クロム化合物とカルボン酸類との加熱反応生成物の生成前又は生成後の任意の時期に添加することができる。
【００２８】
（４）有機イオウ化合物：
本発明の黒色化成皮膜形成用組成物は、有機イオウ化合物を含有することが必要である。有機イオウ化合物は、黒色化成皮膜形成用組成物の水溶液中で他の成分とともに被処理物の表面の亜鉛又は亜鉛合金と反応することにより黒色化成皮膜を形成するために有効な成分である。
【００２９】
有機イオウ化合物の種類については特に限定的ではなく、少なくとも一個のイオウ原子を有する有機化合物であって、所定の濃度の水溶液とするために必要な溶解度を有するものであればよい。有機イオウ化合物としては、メルカプト化合物類、ジスルフィド化合物類、チオ尿素類などを例示できる。これらの内で、メルカプト化合物類としては、チオ酢酸、ジチオ酢酸、３,３'-チオジプロピオン酸、チオリンゴ酸、チオグリコール酸、チオジグリコール酸、これらの塩；チオセミカルバジド、２-メルカプトエタノール、チオジグリコール、ジチオグリコール、１-チオグリセロール、チオアセトアミド等が好適であり、ジスルフィド化合物類としては、ジチオジグリコール酸、その塩等が好適であり、チオ尿素類としては、チオ尿素、２-メルカプトイミダゾリン等が好適である。
【００３０】
これらの有機イオウ化合物は、一種単独又は二種以上混合して用いることができる。本発明組成物中における有機化合物の濃度は、イオウ元素量として０.０１〜５ｇ／Ｌ程度とすることが必要であり、０．０５〜１ｇ／Ｌ含有程度とすることが好ましい。有機イオウ化合物の使用量が少なすぎる場合には、黒色外観が低下して淡色化するため意匠性が低下する。また、濃度が高すぎる場合には、大きな弊害はないが経済的に不利である。
【００３１】
有機イオウ化合物は、３価クロム化合物とカルボン酸類との加熱反応生成物の生成前又は生成後の任意に時期に添加することが可能であるが、特に、加熱反応生成物の生成後に添加する場合には、形成される皮膜の黒色度が増加して良好な外観の皮膜が形成される。
【００３２】
（５）硝酸イオン：
本発明の組成物には、更に、硝酸イオンが含まれることが必要である。該組成物中に硝酸イオンが存在することによって、被処理物の表面を溶解、活性化でき、均一で安定した黒色外観の化成皮膜を形成することが可能となる。
【００３３】
硝酸イオンの供給源となる化合物については特に限定はなく、本発明の組成物中で硝酸イオンを生じ得る化合物であれば良い。例えば、硝酸；硝酸ナトリウム、硝酸カリウム、硝酸アンモニウム等の硝酸のアルカリ金属塩、アンモニウム塩等を用いることができる。また、３価クロムの供給源として硝酸クロムを用いる場合や、ニッケル又はコバルトの供給源として硝酸塩を用いる場合等には、これらの硝酸塩が硝酸イオンの供給源となるので、その他の硝酸イオンの供給源となる化合物を添加しないことも可能である。硝酸イオンの供給源となる化合物は、一種単独又は二種以上混合して用いることができる。
【００３４】
硝酸イオンの供給源となる化合物の量は、本発明組成物中の硝酸イオン濃度として、クロム金属１モルに対して２モル以上とすることが好ましい。硝酸イオン濃度が低すぎる場合には、処理品の表面に十分な化成皮膜が形成されないために、耐食性が不十分となり、外観についても満足いくものとならない。尚、ｐＨ調整を硝酸で行う場合、長期使用時には硝酸イオン濃度が上昇するが、この様な場合であっても、本発明組成物の安定が阻害されることがなく、形成される化成皮膜の外観や特性に悪影響は生じない。このため、硝酸イオン濃度の上限については特に限定はなく、例えば、本発明組成物中の硝酸イオン濃度の合計量が３００ｇ／ｌ程度であっても、良好な黒色化成皮膜を形成することができる。
【００３５】
硝酸イオンの供給源となる化合物は、３価クロム化合物とカルボン酸類との加熱反応生成物の生成前又は生成後の任意に時期に添加することができる。
【００３６】
尚、本願明細書では、硝酸イオン量は、本発明組成物中に含まれる硝酸イオンの供給源となる化合物が、全て硝酸イオンに解離しているとした量である。
【００３７】
（６）その他の成分：
（ｉ）高分子化合物：
本発明の黒色化成皮膜形成用組成物には、更に、必要に応じて水溶性高分子化合物を配合することができる。水溶性高分子化合物を配合することによって、化成皮膜が均一且つ強固に形成され、擦れキズに強く、外観が良好な黒色化成皮膜を得ることができる。
【００３８】
水溶性高分子化合物としては、本発明組成物中に溶解するものであればよく、例えば、水酸基、アミノ基及びカルボキシル基からなる群から選ばれた少なくとも１種の官能基を含む高分子化合物、ペプチド結合を含む高分子化合物、ポリアルキレンオキシド結合を含む高分子化合物、多糖類などを用いることができる。これらの高分子化合物の具体例としては、水酸基、アミノ基及びカルボキシル基からなる群から選ばれた少なくとも１種の官能基を含む高分子化合物としては、ポリアクリル酸、ポリビニルアルコール、ポリビニルピロリドン、アルギン酸、アルギン酸グリコールエステル、カルボキシメチルセルロース、ヒドロキシメチルセルロース等を例示でき、ペプチド結合を含む高分子化合物としては、ゼラチン、ペプタイド等を例示でき、ポリアルキレンオキシド結合を含む高分子化合物としては、ポリエチレングリコール、ポリオキシエチレンアルキルフェニルエーテル、ポリオキシエチレンアルキルエーテル、ポリオキシエチレン・ポリオキシプロピレンブロックポリマー、ポリオキシエチレン脂肪酸エステル等の非イオン界面活性剤等を例示でき、多糖類としては、ペクチン等を例示できる。
【００３９】
水溶性高分子化合物は、一種単独又は二種以上混合して用いることができる。これらの高分子化合物の濃度は、固形分として０.０１〜５０ｇ／Ｌ程度とすることが好ましく、０.０５〜２０ｇ／Ｌ程度とすることがより好ましい。高分子化合物の配合量が上記範囲を下回ると、高分子化合物の添加による効果を十分に発揮することができない。一方、該高分子化合物の配合量が多すぎると、大きな弊害はないが経済的に不利である。
【００４０】
水溶性高分子化合物は、３価クロム化合物とカルボン酸類との加熱反応物の生成前又は生成後の任意に時期に添加することができる。
【００４１】
（ii）珪素化合物：
本発明の組成物には、更に、必要に応じて、コロイダルシリカ及びシリコン系ポリマーからなる群から選ばれた少なくとも一種の珪素化合物を配合することができる。これらの珪素化合物を配合することによって、形成される化成皮膜中に珪素化合物が適度に取り込まれて、化成皮膜の耐食性を向上させることができる。
【００４２】
珪素化合物の内で、コロイダルシリカは、粒子径が１〜１００ｎｍ程度のものが好ましい。この範囲の粒子径のコロイダルシリカを用いる場合には、処理液中において凝集や沈降を生じることなくコロイダルシリカが安定に存在して、化成皮膜中に均一に分散、共析し、良好な耐食性を有する保護皮膜を形成できる。コロイダルシリカの配合量は、固形分量として０．１〜５０ｇ／Ｌ程度とすることが好ましく、１〜３０ｇ／Ｌ程度とすることがより好ましい。コロイダルシリカの配合量が少なすぎると、コロイダルシリカの添加による効果が十分には発揮されず、一方、コロイダルシリカの配合量が多すぎても、液だまり部などに余分な成分が残留するため形成される皮膜の外観が低下し、しかも、余分な成分が水洗により洗い流されるので経済的に好ましくない。
【００４３】
シリコン系ポリマーとしては、シロキサン結合を有し、且つ側鎖に炭素数１〜５程度の低級脂肪族炭化水素、フェニル基等の芳香族炭化水素などの有機性官能基を有する数平均分子量が５００〜１００００程度のものが好ましい。また、数平均分子量が５００００以上で、粒子径が１〜１００ｎｍ程度の微粒子化したものを使用することもできる。これらのシリコン系ポリマーを配合する場合には、水溶性高分子化合物を分散剤として使用すると、処理液中において凝集や沈降を生じることなくシリコン系ポリマーが安定に存在して、化成皮膜中に均一に分散、共析し、良好な耐食性を有する保護皮膜を形成できる。
【００４４】
珪素化合物の配合量は、固形分量として０．１〜５０ｇ／Ｌ程度とすることが好ましく、１〜３０ｇ／Ｌ程度とすることがより好ましい。珪素化合物の配合量が少なすぎると、珪素化合物の添加による効果が十分には発揮されず、一方、珪素化合物の配合量が多すぎても、液だまり部などに余分な成分が残留するため形成される皮膜の外観が低下し、しかも、余分な成分が水洗により洗い流されるので経済的に好ましくない。
【００４５】
珪素化合物は、３価クロム化合物とカルボン酸類との加熱反応生成物の生成前又は生成後の任意に時期に添加することができる。
【００４６】
（iii）金属化合物
本発明の組成物には、更に、必要に応じて、Ｗ、Ｖ、Ｍｎ、Ｍｏ、Ａｌ、Ｓｎ、Ｔｉ、Ｚｒ、Ｔｅ、Ｓｒ、Ｃｅ、Ｆｅ、Ｃｕ及びＺｎからなる群から選ばれた少なくとも１種の金属を含む化合物を添加することができる。
【００４７】
この様な金属化合物を用いることによって、形成される化成皮膜の耐食性を更に向上させることができる。これは、該化合物を添加することによって化成皮膜の成長が促進され、強固な厚い化成皮膜が形成されることによるものと考えられる。
【００４８】
この様な金属化合物としては、本発明組成物に可溶性の化合物であれば特に限定なく使用できる。例えば、上記した金属成分を含む酸素酸、酸素酸塩、硝酸塩、有機酸塩、水酸化物、酸化物等を用いることができる。これらの化合物は、一種のみ用いても良く、二種以上混合して用いても良い。また、二種以上の金属成分を同時に含む化合物を用いることもできる。上記した化合物の内で、特に、Ｗ、Ｖ、Ｍｎ、Ｍｏ、Ａｌ、Ｔｉ、Ｚｒ、Ｓｒ、Ｚｎからなる群から選択される少なくとも１種の金属を含む化合物が好ましい。
【００４９】
上記した金属化合物の濃度は、金属成分の量として、０．００１〜５０ｇ／Ｌ程度であることが好ましく、０．０５〜２０ｇ／Ｌ程度であることがより好ましい。これらの化合物の濃度が低すぎる場合には、耐食性を向上させる効果を十分には得ることができない。一方、これらの化合物の濃度が高すぎる場合には、大きな弊害はないが、経済的に不利である。
【００５０】
これらの金属化合物を使用する場合は、この化合物を３価クロム化合物とカルボン酸類との加熱反応生成物の生成時又は生成後の任意に時期に添加することができる。
【００５１】
（iv）銀化合物
本発明組成物には、更に、必要に応じて、銀化合物を添加することができる。上記した各成分を含む組成物を用いることにより、被処理物の表面に黒色化成皮膜を形成することが可能であるが、被処理物表面が亜鉛合金の場合などには、黒色化が不十分となる場合がある。この様な場合には、該組成物に、更に、銀塩を添加することによって、形成される化成皮膜をより黒色化することができる。銀塩としては、本発明の組成物に可溶性のものであれば良く、例えば、硝酸銀などを用いることができる。銀塩の濃度としては、銀塩に含まれる銀の濃度として、０．０１〜１ｇ／Ｌ程度とすることが好ましい。
【００５２】
（v）ハロゲンイオン及び硫酸イオン：
本発明の黒色化成皮膜形成用組成物では、該組成物中にハロゲンイオン及び硫酸イオンが存在すると、処理液の寿命が短くなり、黒色外観が低下して淡色化するため良好な外観の黒色化成皮膜を形成することが困難となる。このため、本発明の組成物中では、ハロゲンイオン及び硫酸イオンの含有量は、それぞれ１００ｐｐｍ以下であることが好ましく、全く存在しないことが特に好ましい。従って、本発明組成物の原料としては、ハロゲンイオン及び硫酸イオンのイオン源となる金属塩、塩化物、フッ化物、硫酸塩、これらのイオンを含む遊離の酸（塩酸、フッ化水素酸、硫酸）等を使用しないことが好ましい。
【００５３】
（７）ｐＨ
本発明の黒色化成皮膜形成用組成物は、上記したいずれの場合にも、ｐＨが１〜４程度の範囲内であることが必要であり、１．５〜３程度の範囲内であることが好ましい。この様なｐＨ範囲とすることによって、被処理物表面の金属分が適度に溶出して良好な化成皮膜を形成することができる。これに対して、ｐＨが低すぎる場合には、素材金属が過度に溶解されて良好な化成皮膜の形成が難しく、一方、ｐＨが高すぎると、素材金属の溶解量が不足し、化成皮膜の形成が遅くなり、耐食性も低下するので好ましくない。
【００５４】
本発明の組成物では、上記した各成分を水に溶解した状態で上記ｐＨ範囲にある場合には、特にｐＨ調整を行うことなくそのまま使用できるが、ｐＨが高すぎる場合には、硝酸を添加して上記ｐＨ範囲に調整すれば良い。また、ｐＨが低すぎる場合には、水酸化ナトリウム、水酸化カリウム、アンモニア水、炭酸ナトリウム、炭酸カリウム等のアルカリ性化合物を添加して、上記ｐＨ範囲に調整すればよい。また、予め、各成分を混合した混合物中に、所定のｐＨ値に調整するために必要な成分を添加しておき、この混合物を同時に水に溶解してもよい。更に、加熱反応生成物を作製する前に、予め所定のｐＨとするために必要な酸又はアルカリ性化合物を添加しておいてもよく、加熱反応の途中で添加してもよい。
【００５５】
黒色化成皮膜形成用組成物
本発明の黒色化成皮膜形成用組成物は、上記した各成分を所定の割合で含有する水溶液である。例えば、上記した加熱反応物を形成した水溶液中に他の成分を添加し、必要に応じて、水を加えて濃度を調整し、ｐＨ調整してもよく、或いは、加熱反応物の必要量を水溶液の状態で採取し、他の成分と混合し、必要に応じて、水を加えて濃度を調整し、ｐＨ調整してもよい。この場合、各成分を別個に溶解させても良く、或いは各成分を予め混合したものを添加しても良い。また、全成分を含有する濃厚溶液として調整しておき、使用時に希釈して用いても良い。
【００５６】
また、リンの酸素酸類以外の成分については、加熱反応生成物の生成反応前又は反応の際に添加して、３価クロム化合物とカルボン酸の加熱反応時に存在させてもよい。
【００５７】
黒色化成皮膜形成方法：
本発明の黒色化成皮膜形成用組成物を用いて化成処理を行う方法については、特に限定的ではなく、被処理物の表面と本発明組成物とが十分に接触できる方法であれば良く、例えば、浸漬法、スプレー法、塗布法等を適用できる。通常は、本発明の組成物中に被処理物を浸漬することによる効率の良い処理が可能となる。
【００５８】
本発明組成物の液温については、通常、１０〜５０℃程度とすればよいが、特に良好な耐食性と黒色外観を有する皮膜を形成するためには、２０〜４０℃程度の範囲内とすることが好ましい。処理液の液温が低すぎる場合には、処理液の反応性が低下するため、良好な化成皮膜を形成することが困難となり、また、液温が高すぎる場合には、素材金属が過度に溶解されて良好な化成皮膜を形成できず、しかも処理作業時の熱的損失が大きくなるために経済的に好ましくない。
【００５９】
処理時間については、１０〜３００秒程度の広い範囲とすることができ、処理液の液温が高い場合は処理時間を短くし、液温が低い場合には処理時間を長くすればよい。例えば、均一な外観を有し、且つ耐食性が良好な化成皮膜を形成するためには、液温２０〜４０℃程度の温度範囲で、処理時間を３０〜１２０秒程度とすればよい。
【００６０】
本発明の黒色化成皮膜形成用組成物による化成処理を行うため被処理物は、処理対象となる表面部分が亜鉛又は亜鉛合金で形成されている物品であればよく、亜鉛又は亜鉛合金自体を素材とする物品の他、湿式めっき法などによって、各種素材上に亜鉛又は亜鉛合金による皮膜を形成した物品も被処理物とすることができる。亜鉛合金の種類については、特に限定的ではなく、例えば、亜鉛を５０重量％程度以上含む各種合金を処理対象物とすることができる。具体例としては、亜鉛−鉄合金、亜鉛−ニッケル合金等を挙げることができる。
【００６１】
本発明の組成物を用いて化成処理を行うことによって、被処理物の表面には耐食性に優れ、黒色度の高い良好な外観の化成皮膜が形成される。化成皮膜の膜厚は、処理液の温度、処理時間などを適宜設定することによって、調節することが可能であるが、通常、０．０５〜２μｍの厚さが適当であり、０．１〜１μｍ程度の厚さが好ましい。化成皮膜の膜厚が薄すぎる場合は、耐食性が不十分であり、更に、色調が淡くなり均一な黒色外観を得ることが困難となる。また、化成皮膜が厚すぎる場合は、化成皮膜と被処理物との密着性が低下するため化成皮膜が脱落して、外観が低下し易いので好ましくない。
【００６２】
本発明の組成物を用いて形成される化成皮膜は、クロム、コバルト及び／またはニッケル、並びにリンを主成分とするものとなる。
【００６３】
通常、これらの成分の単位面積（ｄｍ２）当たりの濃度は、クロム量としては、０．０５〜５ｍｇ／ｄｍ２、好ましくは０．３〜２ｍｇ／ｄｍ２、コバルト及び／またはニッケル量としては、０．０１〜０．５ｍｇ／ｄｍ２、好ましくは０．０５〜０．３ｍｇ／ｄｍ２、リン量としては、０．０５〜５ｍｇ／ｄｍ２、好ましくは０．３〜２ｍｇ／ｄｍ２となる。また、各元素の比率としては、通常、クロムが３０〜７０質量％、好ましくは４０〜５０質量％、コバルト及び／またはニッケルが２〜２０質量％、好ましくは５〜１０質量％、リンが３０〜７０質量％、好ましくは４０〜５０質量％である。
【００６４】
本発明の組成物によれば、処理対象となる、表面部分が亜鉛または亜鉛合金で形成された被処理物に対して、良好な黒色化成皮膜を形成できる。化成皮膜の色調は、被処理物の材質などによって、黒緑色から黒褐色を呈する場合があるが、いずれの場合にも黒色度の高い優れた意匠性を有する皮膜となる。また、形成される化成皮膜は、優れた耐食性を有し、外観も良好であり、後処理を行うことなく、そのままで各種製品の最終処理として利用できる。
【００６５】
また、必要に応じて、形成された化成皮膜にオーバーコート処理を施しても良い。この場合のオーバーコートとしては、特に限定はなく、例えば、シリコン系皮膜、金属石けんなどを形成する市販の防錆剤皮膜、塗装を含む有機物皮膜、有機物成分と無機物成分の複合皮膜などを例示することができる。
【発明の効果】
【００６６】
本発明の黒色化成皮膜形成用組成物によれば、下記の様な顕著な効果が奏される。
（１）本発明の組成物は、有害な６価のクロム化合物を含有しない安全性の高い化成処理液であり、亜鉛または亜鉛合金により形成された表面を有する各種被処理物に対して、外観及び耐食性に優れた黒色の化成皮膜を形成できる。
（２）本発明の組成物は、安定性が良好であり、長期間優れた性能を維持できる。
（３）本発明の組成物を用いて形成される化成皮膜は、優れた耐食性を有するものであり、保護皮膜を形成しない場合であっても、長期間良好な性能を維持できる。このため、６価クロム化合物を含む処理液を用いる従来の処理方法と同様の工程で処理を行うことが可能であり、既存設備を変更することなくそのまま使用できる。
【発明を実施するための最良の形態】
【００６７】
以下、実施例を挙げて本発明を更に詳細に説明する。
【００６８】
製造例１
３５％硝酸クロム溶液４００ｇ／Ｌとクエン酸一水和物２００ｇ／Ｌをイオン交換水に溶解し、９０℃において１２０分間加熱反応させた。得られた生成物を加熱反応物１とする。
【００６９】
製造例２
３５％硝酸クロム溶液４００ｇ／Ｌ、グリコール酸１５０ｇ／Ｌ及びマロン酸５０ｇ／Ｌをイオン交換水に溶解し、８０℃において６０分間加熱反応させた。得られた生成物を加熱反応物２とする。
【００７０】
製造例３
４５％酢酸クロム溶液３００ｇ／Ｌ、ＤＬ−リンゴ酸１５０ｇ／Ｌ、クエン酸一水和物５０ｇ／Ｌ及び酢酸コバルト４０ｇ／Ｌをイオン交換水に溶解し、９０℃において１２０分間加熱反応させた。得られた生成物を加熱反応物３とする。
【００７１】
製造例４
４５％酢酸クロム溶液１５０ｇ／Ｌ、シュウ酸二水和物１００ｇ／Ｌ及び硝酸ナトリウム６０ｇ／Ｌをイオン交換水に溶解し、９０℃において３００分間加熱反応させた。得られた生成物を加熱反応物４とする。
【００７２】
製造例５
４５％酢酸クロム溶液１５０ｇ／Ｌ、クエン酸一水和物１００ｇ／Ｌ、ＤＬ−リンゴ酸５０ｇ／Ｌ及び亜リン酸１５ｇ／Ｌをイオン交換水に溶解し、８０℃において１８０分間加熱反応させた。得られた生成物を加熱反応物５とする。
【００７３】
実施例１〜７及び比較例１
軟鋼板（５０×１００×０.５ｍｍ）の表面に、アルカリ性亜鉛めっき浴（ジンケート浴）（奥野製薬工業（株）、商標名ＮＣジンク９０）を用いて厚さ１０μｍの亜鉛めっき皮膜を形成した。得られた亜鉛めっき品を被処理物として用い、１％硝酸水溶液（２５℃）に１５秒間浸漬し水洗した後、下記表１に示す各組成の化成処理液を用いて表１に記載の処理条件で浸漬処理を行い、水洗した後、６０℃の温風で５分間乾燥した。尚、各化成処理液は、表１に示す各成分をイオン交換水に溶解したものである。また、表１において、加熱反応物１〜５の配合量の単位は、ｍｌ／Ｌであり、その他成分の配合量の単位は、ｇ／Ｌである。
【００７４】
【表１】
2008255407.tif 000002
【００７５】
※１  ゼラチン    ＡＵ−Ｐ      ゼライス株式会社
※２  Ｃａｔａｌｏｉｄ−ＳＮ    触媒化成工業株式会社    （配合量：ｍｌ／Ｌ）
※３  ｐＨ調整は、何れも硝酸または水酸化ナトリウムを使用した。
【００７６】
比較例２
製造例１において用いた加熱反応物１の生成用原料と同一組成の成分を含む水溶液について、加熱反応を行うことなく、室温で１時間撹拌して混合物を得た。得られた混合物を反応生成物１に代えて用いる以外は、上記表１に記載した実施例１と同一の配合量の化成処理液を調製した。
【００７７】
得られた化成処理液を用いて、実施例１と同様の方法で化成処理を行った。
【００７８】
比較例３
製造例４において用いた加熱反応物４の生成用原料と同一組成の成分を含む水溶液について、加熱反応を行うことなく、室温で1時間撹拌して混合物を得た。得られた混合物を反応生成物４に代えて用いる以外は、上記表１に記載した実施例４と同一の配合量の化成処理液を調製した。
【００７９】
得られた化成処理液を用いて、実施例４と同様の方法で化成処理を行った。
【００８０】
性能評価試験
上記した実施例１〜７及び比較例１〜３で用いた各化成処理液及び形成された化成皮膜について、以下の方法で性能評価を行った。結果を下記表２に示す。
（評価方法）
（外観）
形成された化成皮膜の色調及び均一性を目視によって評価した。
（耐食性試験）
ＪＩＳ Ｈ ８５０２に基づく中性塩水噴霧試験法によって、４８時間後、９６時間後、１９２時間後の耐食性を評価した。錆発生が無い状態を「○印」、試料面積の５％以内に白錆が発生したものを「△印」、試料面積の１０％以上に錆が発生したものを「×印」と表示した。
（安定性試験）
調製した化成処理液に、所定のｐＨを維持した状態で亜鉛を１０ｇ／Ｌ溶解させた後、４０℃で３０日間放置し、処理液の変化と形成された化成皮膜の外観を確認した。
【００８１】
安定性の評価については、放置試験後の処理液を用いて形成された化成皮膜の外観が、放置試験前の処理液を用いて形成された化成皮膜の外観と同様である場合を良好とし、化成皮膜の外観が異なる場合を不安定とした。また、処理液の変化について目視で確認した。
【００８２】
【表２】
2008255407.tif 000003
【００８３】
以上の結果から明らかなように、３価クロム化合物とカルボン酸類の加熱反応生成物を含む本発明の化成処理用組成物は安定性が良好であり、該組成物を用いて化成処理を行う場合には、黒色度の高い良好な外観を有し、耐食性にも優れた化成皮膜が形成されることが判る。